(57)【要約】【課題】  意図的に乾燥後の皮膜に適度なひび割れやクラックを生じさせて、皮膜に意匠性を発現させ、さらに、乾燥後にひび割れやクラックを生じない皮膜の上層に、乾燥後にひび割れやクラックを意図的に生じさせた皮膜を形成することで、皮膜の意匠性をさらに向上させることができる美爪料を提供することを目的とする。【解決手段】  皮膜形成剤および金属酸化物微粒子を含有する美爪料であって、前記皮膜形成剤／前記金属酸化物微粒子の重量比が、皮膜形成剤／金属酸化物微粒子＝２／１〜０．７／１であることを特徴とする美爪料などにより解決した。【選択図】図２
2013147440.tif 000002
【特許請求の範囲】
【請求項１】
皮膜形成剤および金属酸化物微粒子を含有する美爪料であって、前記皮膜形成剤／前記金属酸化物微粒子の重量比が、皮膜形成剤／金属酸化物微粒子＝２／１〜０．７／１であることを特徴とする美爪料。
【請求項２】
可塑剤を含有することを特徴とする請求項１に記載の美爪料。
【請求項３】
前記金属酸化物微粒子が、シリカを主剤とすることを特徴とする請求項１又は請求項２に記載の美爪料。
【請求項４】
請求項１から請求項３のいずれかに記載の美爪料を最上層として塗布後に乾燥した皮膜。
【発明の詳細な説明】
【技術分野】
【０００１】
本発明は、手の爪に塗布するマニキュア、又は足の爪に塗布するペディキュアとして使用する美爪料であって、皮膜形成剤と金属酸化物が所定の割合で含有されている美爪料に関し、更に詳細には意図的に形成塗膜にひび割れを発生させ意匠性を発現させる美爪料に関するものである。
【背景技術】
【０００２】
従来、手の爪に塗布するマニキュア、又は足の爪に塗布するペディキュアなどの美爪料は、ニトロセルロース、アルキッド樹脂などを皮膜形成剤として、さらに、助剤、着色料等を配合し、有機溶剤又は水にて溶解させた溶剤系又は水系の美爪料が広く知られている。
【０００３】
そして、それらの溶剤系又は水系の美爪料では、爪の保護、又は、塗膜の美感を保つためなど皮膜形成後に、その皮膜にひび割れやクラックなどを生じさせないようにすることが一般的である。
【０００４】
例えば、特許文献１では、ニトロセルロース皮膜のひび割れを防止する目的で、各種の可塑剤を使用することが示されており、所定量の可塑剤を添加することにより、塗膜の乾燥を遅くすることなく、塗膜のひび割れを防止することができる効果が記載されている。
【０００５】
そして、特許文献２では、アクリレートポリマーで構成される皮膜形成剤を含む美爪料について、爪への塗布後に皮膜の剥離やひび割れが発生するか否かを目視にて確認し、ひび割れが発生している例を好ましくない例として示されている。
【０００６】
さらに、特許文献３では、アリル系架橋共重合体微粒子含有水系エマルションを含有する水系美爪料について、爪への塗布後に、クラックの発生の有無を目視にて確認し、クラックが発生している例を好ましくない例として示されている。
【先行技術文献】
【特許文献】
【０００７】
【特許文献１】特開２００６−２９０８４９号公報
【特許文献２】特開２００６−０４５１７４号公報
【特許文献３】特開平１０−１５２４１８号公報
【発明の概要】
【発明が解決しようとする課題】
【０００８】
しかしながら、上述の特許文献には、意図的に乾燥後の皮膜にひび割れやクラックを生じさせて、皮膜に意匠性を発現させ、ようとする発想は存在せず、さらに、適度なひび割れを生じさせるための材料の選択やその配合量について何らの示唆も存在しない。
【０００９】
さらに、乾燥後にひび割れやクラックを生じない皮膜の上層に、意図的に乾燥後にひび割れやクラックを生じさせた皮膜を形成することで、皮膜の意匠性をさらに向上させることについても何らの示唆も存在しない。
【００１０】
そこで、本発明では意図的に乾燥後の皮膜に適度なひび割れやクラックを生じさせて、皮膜に意匠性を発現させ、さらに、乾燥後にひび割れやクラックを生じない皮膜の上層に、乾燥後にひび割れやクラックを意図的に生じさせた皮膜を形成することで、皮膜の意匠性をさらに向上させることができる美爪料を提供することを目的とする。
【課題を解決するための手段】
【００１１】
すなわち、本発明は、皮膜形成剤および金属酸化物微粒子を含有する美爪料であって、前記皮膜形成剤／前記金属酸化物微粒子の重量比が、皮膜形成剤／金属酸化物微粒子＝２／１〜０．７／１であることを特徴とする美爪料である。
【００１２】
そして、可塑剤を含有することを特徴とする上記の美爪料である。
【００１３】
そして、前記金属酸化物微粒子が、シリカを主剤とすることを特徴とする上記の美爪料である。
【００１４】
そして、上記のいずれかに記載の美爪料を最上層として塗布後に乾燥した皮膜である。
【００１５】
このように構成すれば、溶剤が乾燥するにつれて皮膜にひび割れが生じ始めることにより、意図的に乾燥後の皮膜全体に適度なひび割れやクラックを生じさせて、皮膜に意匠性を発現させ、さらに、乾燥後にひび割れやクラックを生じない皮膜の上層に、乾燥後にひび割れやクラックを意図的に生じさせた皮膜を形成することで、皮膜の意匠性をさらに向上させることができる。
【発明の効果】
【００１６】
本発明では、上述したように、意図的に乾燥後の皮膜全体に適度なひび割れやクラックを生じさせて、皮膜に意匠性を発現させ、さらに、乾燥後にひび割れやクラックを生じない皮膜の上層に、乾燥後にひび割れやクラックを意図的に生じさせた皮膜を形成することで、皮膜の意匠性をさらに向上させることができる。
【図面の簡単な説明】
【００１７】
【図１】手の爪にひび割れを起こさない美爪料を塗布し乾燥した状態を示す斜視図。
【図２】本願の美爪料を最上層として塗布し乾燥した状態を示す斜視図。
【図３】本願の美爪料を最上層として塗布し乾燥後に指を指先側から見た正面図。
【発明を実施するための形態】
【００１８】
以下、本発明の実施の形態を詳細に説明する。
【００１９】
本発明の美爪料は、少なくとも、皮膜形成剤、金属酸化物微粒子を含有し、その他に、樹脂成分、可塑剤、着色料、溶剤等を含有する。なお、必要に応じてその他の添加剤を加えることができる。
【００２０】
皮膜形成剤は、溶剤が揮発した後に爪の上に残存し、皮膜を形成するものであり、種々の高分子材料を使用することができるが、ニトロセルロース、アセチルセルロース、セルロースアセテートブチレート、アクリル酸アルキルコポリマーなどが好ましい。さらに、皮膜の強度が高く、溶剤の乾燥性に優れるため、ニトロセルロースが好ましい。ニトロセルロースは、パルプ、綿などのセルロースに硝酸を反応させて得られるセルロースの硝酸エステルであり、硝酸エステル化度を窒素百分率で表した硝化度が１０％程度であることが好ましい。また、皮膜形成剤は、単独で、又は、２種以上組み合わせて使用することができる。そして、皮膜形成剤の含有割合は、５〜２０重量％が好ましい。
【００２１】
そして、金属酸化物微粒子は、溶剤が揮発した後の皮膜にひび割れを生じさせるために添加されるものであり、種々の金属酸化物の微粒子を使用することができる。そして、シリカ（二酸化ケイ素）、チタニア（二酸化チタン）、ジルコニア（二酸化ジルコニウム）、アルミナ（酸化アルミニウム）、タルク（ケイ酸マグネシウム）、マグネシア（酸化マグネシウム）、酸化クロム、酸化鉄、酸化亜鉛などが好ましい。そして、ひび割れを生じさせ、美爪料の色への影響が少ないことからシリカを主剤とすることがさらに好ましい。また、金属酸化微粒子は、単独で、又は、２種以上組み合わせて使用することができる。そして、金属酸化微粒子の含有割合は、２．５〜３０重量％が好ましい。さらに、粒子径としては、１〜１００μｍが好ましい。なお、粒子径は、レーザ回折・散乱法による粒度分布測定法により測定され、島津製作所製ＳＡＬＤ−３１００などで測定される。また、金属酸化物微粒の形状は、球形に限定されるものではなく、楕円球状、針状、板状などであってもよい。
【００２２】
また、前記皮膜形成剤／前記金属酸化物微粒子の重量比が、皮膜形成剤／金属酸化物微粒子＝２／１〜０．７／１であることが好ましい。皮膜形成剤／金属酸化物微粒子＝１．５／１〜０．９／１であることが、さらに好ましい。皮膜形成剤／金属酸化物微粒子が２／１より大きいと、すなわち、皮膜形成剤の重量が金属酸化物の重量の２倍よりも大きいと、ひび割れが生じない、又は、皮膜の一部にしかひび割れが生じず好ましくない。一方、皮膜形成剤／金属酸化物微粒子が０．７／１より小さいと、すなわち、皮膜形成剤の重量が金属酸化物の重量の０．７倍よりも小さいと、皮膜がひび割れるというより皮膜が爪上に点在するという態様になり、また、密着性が低くなり好ましくない。
【００２３】
そして、樹脂成分は、皮膜に柔軟性、密着性、光沢性などの物性を付与、又は、向上するために添加されるものであり、アルキッド樹脂、ポリエステル樹脂、スチレン樹脂、フタル酸樹脂、アクリル酸樹脂、メタクリル酸樹脂など、及び、その変性樹脂、それらのコポリマーを使用することができる。これらのうち、（フタル酸／トリメリト酸／グリコールズ）コポリマー、（アジピン酸／ネオペンチルグリコール／無水トリメリト酸）コポリマー、（アクリル酸／アクリル酸アルキル（Ｃ１０−３０））コポリマー、（アブラナ種子油／シナアブラギリ種子油）コポリマー、（イソブチレン／マレイン酸Ｎａ）コポリマー、（イソプレン／ペンタジエン）コポリマー、（エイコセン／ビニルピロリドン）コポリマー、（エチレンジアミン／ダイマージリノール酸ステアリル）コポリマー、（ジメチコン／メチコン）コポリマー、（スチレン／アクリル酸アルキル）コポリマーアンモニウム、（ステアリン酸アリル／ＶＡ）コポリマー、（ステアロキシメチコン／ジメチコン）コポリマー、（マレイン酸／ジイソブチレン）コポリマーＮａなどが好ましい。また、樹脂成分は、単独で、又は、２種以上組み合わせて使用することができる。そして、樹脂成分の含有割合は、３〜１０重量％が好ましい。
【００２４】
そして、可塑剤は、皮膜への柔軟性の向上や、爪又は下層の皮膜への密着性を向上するために添加されるものであり、各種エステル類、エーテル類やケトン類などを使用することができる。これらのうち、ジブチルフタレート、ジオクチルフタレート、アジピン酸ジイソオクチル、クエン酸アセチルトリブチル、セバシン酸ジベンジル、トリアセチン乳酸ジセチル、カンファーなどが好ましい。また、可塑剤は、単独で、又は、２種以上組み合わせて使用することができる。そして、可塑剤の含有割合は、２〜１０重量％が好ましい。
【００２５】
そして、着色料は、皮膜に分散し皮膜を着色するために添加される顔料や染料であり、赤、黄、青、白など種々の色を有する有機化合物、又は、無機化合物を使用することができ、また、光沢を付与する無機化合物も使用することができる。それらのうち、赤１０４号（１）、赤色１０５号（１）、赤色２０１号、赤色２０２号、赤色２０５号、赤色２０６号、赤色２０７号、赤色２０８号、赤色２２０号、赤色２２６号、だいだい２０１号、だいだい２０３号、黄色４号、黄色５号、黄色２０３号、黄色２０５号、青色１号、青色２号、青色４０４号、緑色３号、緑色２０１号、緑色２０２号、緑色２０４号、緑色２０５号、紫色２０１号、黒色４０１号、酸化亜鉛、酸化アルミニウム、酸化ジルコニウム、酸化チタン、酸化鉄、カーボンブラック、グンジョウ、コンジョウ、酸化クロム、水酸化クロム、ベンガラ、マンガンバイオレット、タルク、シリカ、アルミニウム、雲母に酸化チタンや酸化鉄などの金属酸化物をコートしたパール顔料などが好ましい。また、着色料は、単独で、又は、２種以上組み合わせて使用することができる。そして、着色料の含有割合は、１〜１５重量％が好ましい。
【００２６】
また、これらの着色料のうち、金属酸化物、及び、金属酸化物によりコーティングされた化合物については、上述した皮膜にひび割れを生じさせるための金属酸化物微粒子としても作用するものであるから、着色する目的とひび割れを生じさせる目的を兼ねて使用することができる。
【００２７】
そして、溶剤は、皮膜形成剤、金属酸化物微粒子、樹脂成分、可塑剤、着色料を溶解、又は、分散させるために添加される有機溶媒、又は、水であり、種々の溶剤を使用することができる。このうち、酢酸エチル、酢酸ブチル、トルエン、アセトン、エタノール、イソプロパノールなどが好ましい。また、溶剤は、単独で、又は、２種以上組み合わせて使用することができる。そして、溶剤の含有割合は、その他の添加剤を加えた量の残余量である。
【００２８】
また、その他の添加剤として、必要に応じて、成膜助剤、増粘剤、消泡剤、乳化安定剤、紫外線吸収剤を添加することができる。成膜助剤としては、プロピレングリコール、プロピレングリコールモノメチルエーテルなどを使用することができる。増粘剤としては、アラビアガム、アルギニン・カルボマー、アルギン酸ナトリウム、アルギン酸プロピレングリコール、エチルセルロース、カルボキシメチルセルロースナトリウム、キサンタンガム、合成ケイ酸ナトリウム・マグネシウム、ジメチルジステアリルアンモニウムヘクトライト、ステアラルコニウムヘクトライト、シクロデキストリン、ポリアクリル酸ナトリウム、アクリレーツコポリマーなどを使用することができる。消泡剤としては、ジメチコン、ジメチルポリシロキサン、低ＨＬＢの界面活性剤などを使用することができる。乳化安定剤としては、非イオン系界面活性剤、アニオン系界面活性剤、カチオン系界面活性剤、両イオン性界面活性剤などの界面活性剤を使用することができる。紫外線吸収剤としては、オキシベンゾン−１〜６、セバメド、メトキシケイ皮酸オクチル、ジメチルＰＡＢＡオクチル、ｔ−ブチルメトキシジベンゾイルメタン、オキシベンソン、メギゾリル、パルソールＡ、 グアイアズレン、パラアミノ安息香酸エステル、サリチル酸フェニルなどを使用することができる。
【実施例】
【００２９】
以下、本発明に関する実施例について添付図面も参照し説明する。
【００３０】
２００ｍｌのスクリュー管に、ニトロセルロース１２．０ｇ、シリカ１０ｇ、（フタル酸／トリメリト酸／グリコールズ）コポリマー７．０ｇ、（アジピン酸／ネオペンチルグリコール／無水トリメリト酸）コポリマー０．７ｇ、クエン酸アセチルトリブチル７．５ｇ、プロピレングリコール０．５ｇ、アクリレーツコポリマー０．４ｇ、ステアラルコニウムヘクトライト２．３ｇ、オキシベンゾン−１を０．１ｇ、酸化チタン２．０ｇ、赤１０４号（１）４．０ｇ、赤２２０号４．０ｇ、イソプロパノール５．０ｇ、酢酸ブチル２６．０ｇ、酢酸エチル１８．５ｇを入れて均一となるまで攪拌し、美爪料（以下、Ａ液という）を製造した。これを表１に示す。なお、このＡ液の色はピンクであった。
【００３１】
【表１】
2013147440.tif 000003
【００３２】
また、ひび割れが生じない美爪料として、２００ｍｌのスクリュー管に、ニトロセルロース１１．０ｇ、（フタル酸／トリメリト酸／グリコールズ）コポリマー８．０ｇ、（アジピン酸／フマル酸／フタル酸／トリシクロデカンジメタノール）コポリマー１．０ｇ、クエン酸アセチルトリブチル６．０ｇ、ステアラルコニウムヘクトライト２．０ｇ、クエン酸１．０ｇ、アルミニウム４．５ｇ、シリカ０．５ｇ、赤２０２号１．０ｇ、黄４号１．０ｇ、イソプロパノール７．０ｇ、酢酸ブチル４２．０ｇ、酢酸エチル１５．０ｇを入れて均一となるまで攪拌し、他の美爪料（以下、Ｂ液という）を製造した。なお、このＢ液の色は、光沢を有する金色であった。
【００３３】
図１に示すように、まず爪１の表面にＢ液を刷毛で塗布し、自然乾燥させると、爪１の表面上に皮膜Ｂ２が形成される。この皮膜Ｂ２にはひび割れは生じず、爪１の表面がまんべんなく金色を呈している。
【００３４】
そして、図２に示すように、皮膜Ｂ２の表面にＡ液を刷毛で塗布し、自然乾燥させると、皮膜Ｂ２の表面上に皮膜Ａ３が形成される。この皮膜Ａ３は、溶剤が揮発し乾燥するに従って徐々にひび割れが生じ始め、乾燥したのちには、幅２ｍｍ以下で複数の筋状のひび割れが生じる。そのため、皮膜Ａ３がひび割れた隙間から下層の皮膜Ｂ２を視認することができる。すなわち、ピンク色の皮膜Ａ３が筋状のひび割れを複数有しており、そのひび割れた隙間から金色の皮膜Ｂ２を視認することができる。
【００３５】
このように、ひび割れを生じさせる美爪料であるＡ液を最上層として塗布して得られた皮膜Ａ３は、そのひび割れた隙間から下層の皮膜Ｂ２を露出させるために、皮膜全体の意匠性を向上させることができ、ファッション性という付加価値を有する美爪料として提供することができる。
【符号の説明】
【００３６】
１・・・爪
２・・・皮膜Ｂ
３・・・皮膜Ａ
【図１】
2013147440.tif 000004
【図２】
2013147440.tif 000005
【図３】
2013147440.tif 000006